(57)【特許請求の範囲】
【請求項１】
ポリウレタン分散液と、前記ポリウレタン分散液の総乾燥重量に基づいて、乾燥重量で、１．２％〜２０％のポリイソシアネート架橋剤と、を含むポリウレタン接着剤組成物であって、前記ポリウレタン分散液が、前記ポリウレタン分散液の総乾燥重量に基づいて、乾燥重量で、１０％〜４０％のモノマー性芳香族ジイソシアネートと、３０％〜６５％のポリエーテルポリオールと、少なくとも１つの芳香族基及び１つの脂肪族基を有する１５％〜３０％のポリエステルポリオールと、０．１％〜８％のポリアミンと、０．５％〜１０％のイオン性界面活性剤との反応生成物である、前記ポリウレタン接着剤組成物。
【請求項２】
前記ポリオールが各々、５００〜４０００ｇ／ｍｏｌの分子量、及び１．８〜４の官能価を有する、請求項１に記載のポリウレタン接着剤組成物。
【請求項３】
前記モノマー性芳香族ジイソシアネートが、メチレンジフェニルジイソシアネート、トルエンジイソシアネート、及びそれらの組み合わせから選択される、請求項１に記載のポリウレタン接着剤組成物。
【請求項４】
前記モノマー性芳香族ジイソシアネートが、３００ｇ／ｍｏｌ未満の分子量を有する、請求項１に記載のポリウレタン接着剤組成物。
【請求項５】
前記ポリエーテルポリオールが、ポリプロピレングリコール、ポリエチレングリコール、ポリブチレングリコール、ポリテトラメチレンエーテルグリコール、及びそれらの任意の組み合わせから選択される、請求項１に記載のポリウレタン接着剤組成物。
【請求項６】
前記ポリエーテルポリオールが、ポリエチレングリコールと、ポリプロピレングリコール、ポリブチレングリコール、及びポリテトラメチレンエーテルグリコールのうちの少なくとも１つとの組み合わせである、請求項５に記載のポリウレタン接着剤組成物。
【請求項７】
前記ポリエステルポリオールが、ジオールとジカルボン酸との縮合生成物である、請求項１に記載のポリウレタン接着剤組成物。
【請求項８】
前記ポリエステルポリオールが、ジオールと、トリオールと、ジカルボン酸との縮合生成物である、請求項１に記載のポリウレタン接着剤組成物。
【請求項９】
前記ポリエステルポリオールが、ジオールと、テトラオールと、ジカルボン酸との縮合生成物である、請求項１に記載のポリウレタン接着剤組成物。
【請求項１０】
前記ジオールが、エチレングリコール、ブチレングリコール、ジエチレングリコール、トリエチレングリコール、ポリアルキレングリコール、１，２−プロパンジオール、１，３−プロパンジオール、１，３−ブタンジオール、１，４−ブタンジオール、１，６−ヘキサンジオール、ネオペンチルグリコール、及びそれらの任意の組み合わせから選択される、請求項７〜９のいずれかに記載のポリウレタン接着剤組成物。
【請求項１１】
前記イオン性界面活性剤が、陰イオン性であり、スルホン酸塩、リン酸塩、カルボン酸塩、及びそれらの任意の組み合わせから選択される、請求項１に記載のポリウレタン接着剤組成物。
【請求項１２】
前記イオン性界面活性剤が、ドデシルベンゼンスルホン酸ナトリウムである、請求項１１に記載のポリウレタン接着剤組成物。
【請求項１３】
前記ポリアミンが、エチレンジアミン、１，２−及び１，３−ジアミノプロパン、１，４−ジアミノブタン、１，６−ジアミノヘキサン、イソホロンジアミン、ならびにそれらの任意の組み合わせから選択される、請求項１に記載のポリウレタン接着剤組成物。
【請求項１４】
前記ポリイソシアネート架橋剤が、１，６−ヘキサメチレンジイソシアネート、１−イソシアナト−３−イソシアナトメチル−３，５，５−トリメチル−シクロヘキサン、４，４’−ジイソシアナトジシクロヘキシルメタン、ジ−イソシアナトメチル−シクロヘキサン、及びそれらの任意の組み合わせから選択されるモノマー性脂肪族ジイソシアネートのトリマーである、請求項１に記載のポリウレタン接着剤組成物。
【請求項１５】
前記ポリイソシアネート架橋剤が親水性改変されたポリイソシアネート架橋剤である、請求項１４に記載のポリウレタン接着剤組成物。
【発明の詳細な説明】
【技術分野】
【０００１】
本発明は、積層体を作製するための接着剤組成物に関する。具体的には、本発明は、ポリウレタン分散液を含む接着剤組成物に関する。
【背景技術】
【０００２】
接着剤組成物は、ポリエチレン（ＰＥ）、ポリプロピレン、ポリエステル、ポリアミド、金属、紙、またはセロハンなどの基材を一緒に接着して、複合フィルム、即ち、積層体を形成するために使用される。積層体は、通常、包装産業において、特に食品包装のために使用される。環境、健康、及び安全上の理由から、接着剤は、水性または溶媒であることが好ましい。ポリウレタン分散液は、無溶媒接着剤に一般に使用される構成成分の１つである。
【０００３】
異なる基材は、通常、それらに適用される接着剤に関して異なる要件を有する。例えば、ＰＥ基材を金属基材と接着するためには、接着剤は、接着力（ＢＳ）、ヒートシール力（ＨＳ）、ならびに低摩擦係数（ＣＯＦ）において特に優れている必要がある。ＢＳ、ＨＳ、及びＣＯＦにおいて高性能を有し、故に、ＰＥ及び金属の接着に特に好適であるポリウレタン接着剤組成物を提供することが望まれる。
【発明の概要】
【０００４】
本発明は、ポリウレタン分散液と、ポリウレタン分散液の総乾燥重量に基づいて、乾燥重量で、１．２％〜２０％のポリイソシアネート架橋剤とを含むポリウレタン接着剤組成物を提供する。
【０００５】
このポリウレタン分散液は、ポリウレタン分散液の総乾燥重量に基づいて、乾燥重量で、１０％〜４０％のモノマー性芳香族ジイソシアネートと、３０％〜６５％のポリエーテルポリオールと、少なくとも１つの芳香族基及び１つの脂肪族基を有する１５％〜３０％のポリエステルポリオールと、０．１％〜８％のポリアミンと、０．５％〜１０％のイオン性界面活性剤との反応生成物である。
【発明を実施するための形態】
【０００６】
本ポリウレタン接着剤組成物は、ポリウレタン分散液を含む。
【０００７】
ポリウレタン分散液は、好ましくは、固形分、即ち、ポリウレタンポリマー粒子含有量を２５％〜６０％、好ましくは３０％〜５５％、より好ましくは３５％〜５０％の範囲で有する。
【０００８】
ポリウレタン分散液は、モノマー性芳香族ジイソシアネートと、ポリエーテルポリオールと、少なくとも１つの芳香族基及び１つの脂肪族基を有するポリエステルポリオールと、ポリアミンと、イオン性界面活性剤との反応生成物である。ポリウレタン分散液は、ポリウレタン分散液の総乾燥重量に基づいて、乾燥重量で、１０％〜４０％、好ましくは１２％〜３８％、より好ましくは１５％〜３５％のモノマー性芳香族ジイソシアネート、３０％〜６５％、好ましくは３５％〜６０％、より好ましくは４０％〜５５％のポリエーテルポリオール、少なくとも１つの芳香族基及び１つの脂肪族基を有する、１５％〜３０％、好ましくは１８％〜２８％、より好ましくは２０％〜２５％のポリエステルポリオール、０．１％〜８％、好ましくは０．２％〜６％、より好ましくは０．５％〜５％のポリアミン、ならびに０．５％〜１０％、好ましくは１％〜８％、より好ましくは１．５％〜６％のイオン性界面活性剤を含む。
【０００９】
これらのポリオールは各々、５００〜４０００ｇ／ｍｏｌ、好ましくは７５０〜３５００ｇ／ｍｏｌ、より好ましくは８００〜３０００ｇ／ｍｏｌの分子量（Ｍｗ）を有する。これらのポリオールは各々、１．８〜４、好ましくは１．９〜３、より好ましくは２〜２．５の官能価（分子あたりのイソシアネート反応部位の平均数）を有する。
【００１０】
本ポリウレタン接着剤組成物は、ポリウレタン分散液の総乾燥重量に基づいて、乾燥重量で、１．２％〜２０％、好ましくは１．５％〜１５％、より好ましくは２．５％〜１０％のポリイソシアネート架橋剤をさらに含む。
【００１１】
ポリウレタン分散液
本発明のポリウレタン分散液は、ポリウレタンプレポリマーから調製される。本発明のポリウレタンプレポリマーは、縮合重合などの当業者に周知の任意の方法で、モノマー性芳香族ジイソシアネート、ポリエーテルポリオール、ならびに少なくとも１つの芳香族基及び１つの脂肪族基を有するポリエステルポリオールを用いて調製される。ポリウレタンプレポリマーは、好ましくは、ＮＣＯ基末端プレポリマーである。有機溶媒は、好ましくは、ポリウレタンプレポリマーの調製に使用されない。
【００１２】
モノマー性芳香族ジイソシアネートは、好ましくは、３００ｇ／ｍｏｌ未満、好ましくは２７５ｇ／ｍｏｌ未満の分子量Ｍｗを有する。モノマー性芳香族ジイソシアネートは、メチレンジフェニルジイソシアネート（ＭＤＩ）、トルエンジイソシアネート（ＴＤＩ）、及びそれらの組み合わせから選択される。ＴＤＩは、概して、任意の一般に入手可能な異性体分布で使用され得る。最も一般に入手可能なＴＤＩは、８０％の２，４−異性体及び２０％の２，６−異性体の異性体分布を有する。他の異性体分布にあるＴＤＩも使用され得る。ＭＤＩが使用される場合、それは、好ましくは、純粋な４，４’−ＭＤＩ、またはＭＤＩ異性体の任意の組み合わせである。より好ましくは、それは、純粋な４，４’−ＭＤＩ、及び他のＭＤＩ異性体と４，４’−ＭＤＩの任意の組み合わせである。他のＭＤＩ異性体と４，４’−ＭＤＩとの組み合わせが使用される場合、４，４’−ＭＤＩの好ましい濃度は、全ＭＤＩ異性体の２５％〜７５％である。
【００１３】
ポリエーテルポリオールは、エチレンオキシド、プロピレンオキシド、テトラヒドロフラン、及びブチレンオキシドの重付加、共付加、及びグラフト生成物、多価アルコールの縮合生成物、ならびにそれらの任意の組み合わせである。ポリエーテルポリオールの好適な例としては、ポリプロピレングリコール（ＰＰＧ）、ポリエチレングリコール（ＰＥＧ）、ポリブチレングリコール（ＰＢＧ）、ポリテトラメチレンエーテルグリコール（ＰＴＭＥＧ）、及びそれらの任意の組み合わせが挙げられる。好ましくは、ポリエーテルポリオールは、ＰＥＧと上記の少なくとも１つの別のポリエーテルポリオールとの組み合わせである。より好ましくは、ポリエーテルポリオールは、ＰＥＧと、ＰＰＧ、ポリブチレングリコール、及びＰＴＭＥＧのうちの少なくとも１つとの組み合わせである。
【００１４】
少なくとも１つの芳香族基及び１つの脂肪族基を有するポリエステルポリオールは、ジオールとジカルボン酸との縮合生成物である。
【００１５】
ジオールの好適な例は、エチレングリコール、ブチレングリコール、ジエチレングリコール、トリエチレングリコール、ポリエチレングリコールなどのポリアルキレングリコール、１，２−プロパンジオール、１，３−プロパンジオール、１，３−ブタンジオール、１，４−ブタンジオール、１，６−ヘキサンジオール、ネオペンチルグリコール、及びそれらの任意の組み合わせである。２を超えるポリオール官能価を達成するために、トリオール及び／またはテトラオールも使用され得る。トリオールの好適な例としては、トリメメチロールプロパン及びグリセロールが挙げられる。テトラオールの好適な例としては、エリトリトール及びペンタエリトリトールが挙げられる。
【００１６】
ジカルボン酸は、芳香族酸と脂肪族酸との混合物である。芳香族酸の好適な例は、フタル酸、イソフタル酸、及びテレフタル酸であり、脂肪族酸の好適な例は、アジピン酸、アゼライン酸、セバシン酸、グルタル酸、テトラクロロフタル酸、マレイン酸、フマル酸、イタコン酸、マロン酸、スベリン酸、２−メチルコハク酸、３，３−ジエチルグルタル酸、及び２，２−ジメチルコハク酸である。これらの酸の無水物も同様に使用され得る。好ましくは、脂肪族酸及び芳香族酸は、飽和され、それぞれ、アジピン酸及びイソフタル酸である。安息香酸及びヘキサンカルボン酸などのモノカルボン酸は、最小限にされるか、または除外されるべきである。
【００１７】
ポリウレタンプレポリマーは、ポリウレタン分散液を調製するために、イオン性界面活性剤、次いでポリアミンの助けを借りて水中に分散される。
【００１８】
好ましくは、イオン性界面活性剤は、陰イオン性である。陰イオン性界面活性剤の好適な例は、スルホン酸塩、リン酸塩、カルボン酸塩、及びそれらの任意の組み合わせから選択される。好ましくは、陰イオン性界面活性剤は、ドデシルベンゼンスルホン酸ナトリウム、ドデシルスルホン酸ナトリウム、ドデシルジフェニルオキシドジスルホン酸ナトリウム、ｎ−デシルジフェニルオキシドジスルホン酸ナトリウム、ドデシルベンゼンスルホン酸イソプロピルアミン、及びヘキシルジフェニルオキシドジスルホン酸ナトリウムなどのスルホン酸塩である。より好ましくは、陰イオン性界面活性剤は、デシルベンゼンスルホン酸ナトリウムである。
【００１９】
イオン性界面活性剤は、好ましくは、水の添加前に、ポリウレタンプレポリマーに導入されるが、界面活性剤がポリウレタンプレポリマーの添加前に水中に投入されることは本発明の範囲外ではない。
【００２０】
次いで、ポリアミンが、イオン性界面活性剤及び水の添加後に、鎖延長の目的で添加される。
【００２１】
好ましくは、ポリアミンは、ジアミンであり、各アミン基は、一級または二級アミンである。ジアミンの好適な例としては、エチレンジアミン、１，２−及び１，３−ジアミノプロパン、１，４−ジアミノブタン、１，６−ジアミノヘキサン、イソホロンジアミン、ならびにそれらの任意の組み合わせが挙げられる。
【００２２】
ポリイソシアネート架橋剤
本発明のポリイソシアネート架橋剤は、分子あたり２つ以上のイソシアネート基を有する。好ましいポリイソシアネート架橋剤は、分子あたり３つ以上のイソシアネート基を有する。より好ましいポリイソシアネート架橋剤は、モノマー性ジイソシアネートのトリマーである。
【００２３】
ポリイソシアネート架橋剤の作製における使用に好ましいモノマー性ジイソシアネートは、モノマー性脂肪族ジイソシアネートである。モノマー性脂肪族ジイソシアネートの好適な例としては、１，６−ヘキサメチレンジイソシアネート（ＨＤＩ）、１−イソシアナト−３−イソシアナトメチル−３，５，５−トリメチル−シクロヘキサン（ＩＰＤＩ）、４，４’−ジイソシアナトジシクロヘキシルメタン（Ｈ１２ＭＤＩ）、ジ−イソシアナトメチル−シクロヘキサン（ＡＤＩ）、及びそれらの任意の組み合わせが挙げられる。好ましいモノマー性脂肪族ジイソシアネートは、ＨＤＩ及びＡＤＩであり、最も好ましいモノマー性脂肪族ジイソシアネートは、ＨＤＩである。上記のモノマー性芳香族ジイソシアネートは、ポリイソシアネート架橋剤の調製に任意に使用され得る。
【００２４】
好ましくは、ポリイソシアネート架橋剤は、親水性改変される。親水性改変とは、イソシアネート基のうちの１つ以上が化合物と反応して、親水性基をその主鎖に結合させるプロセスである。好ましい親水性基は、陰イオン性基、または少なくとも１つのエチレンオキシド単位を含有する基である。
【００２５】
ポリイソシアネート架橋剤は、本発明のポリウレタン接着剤組成物を調製するために撹拌下でポリウレタン分散液に添加される。
【００２６】
他の添加剤
ポリウレタン分散液は、ポリウレタンプレポリマーの主鎖に反応的に結合する接着促進剤をさらに含み得る。接着促進剤はまた、後の添加剤としてポリウレタン接着剤組成物に添加され得る。適切な接着促進剤の選択は当該技術分野において周知であり、それはポリウレタンプレポリマーの総乾燥重量に基づいて、乾燥重量で、０．１％〜３％、好ましくは０．１％〜２％、より好ましくは０．１％〜１％の範囲の量で使用される。
【００２７】
任意の接着促進剤が本発明において使用されるが、シラン接着促進剤が好ましい。シラン接着促進剤の好適な例としては、アミノプロピルトリメトキシシランなどのアミノシラン、３−グリシドキシプロピルトリメトキシシランなどのエポキシシラン、及びガンマ−メルカプトプロピルトリメトキシシランなどのメルカプトシランが挙げられる。
【００２８】
積層体
本ポリウレタン接着剤組成物は、金属箔、ポリエステルフィルム、及びナイロンフィルムなどの基材の表面上に適用される。好ましくは、それは、金属箔の表面上に適用される。より好ましくは、金属箔はアルミニウム（Ａｌ）箔である。
【００２９】
次いで、適用されたポリウレタン接着剤組成物を乾燥させて、乾燥層を形成する。適用されたポリウレタン接着剤組成物は、残りの水が適用されたポリウレタン接着剤組成物の１０％未満であるときに乾燥していると見なされる。
【００３０】
ポリエチレンフィルムの表面が、適用されたポリウレタン接着剤組成物の乾燥層上に被覆され、その結果、ポリエチレンフィルム−ポリウレタン接着剤−金属箔複合物（複合フィルム、及び積層体としても知られる）が形成される。金属箔は、異なる用途では、ポリエステルフィルムまたはナイロンフィルムに置き換えられ得る。積層体は、好ましくは、フィルムをさらにより密接に押し付けるために機械力に供される。そのような機械力は、好ましくは、積層体をローラ間に通過させることにより適用される。
【００３１】
積層体は、追加フィルム及び追加接着剤組成物を含むより厚い積層体の一部であり得る。追加フィルムは、ポリマーフィルム、紙、及び金属箔など、積層産業でよく使用される任意のフィルムであり得る。追加接着剤組成物は、本発明のポリウレタン接着剤組成物と同じであり得るか、またはそれと異なり得、積層産業でよく使用される任意の接着剤組成物であり得る。
【実施例】
【００３２】
Ｉ．原材料
イソシアネート：
ＩＳＯＮＡＴＥ（商標）５０  Ｏ，Ｐ’イソシアネート（５０  Ｏ，Ｐ’）は、Ｔｈｅ  Ｄｏｗ  Ｃｈｅｍｉｃａｌ  Ｃｏｍｐａｎｙから市販されている２，４−ＭＤＩと４，４’−ＭＤＩとの混合物である。
【００３３】
ＩＳＯＮＡＴＥ（商標）１２５Ｍ  イソシアネート（１２５Ｍ）は、Ｔｈｅ  Ｄｏｗ  Ｃｈｅｍｉｃａｌ  Ｃｏｍｐａｎｙから市販されている純粋な４，４’−ＭＤＩである。
【００３４】
ポリエステルポリオール：
ＢＥＳＴＥＲ（商標）１０４  ポリオール（ＢＥＳＴＥＲ  １０４）は、１つの脂肪族基及び１つの芳香族基を有するポリエステルポリオールであり、Ｔｈｅ  Ｄｏｗ  Ｃｈｅｍｉｃａｌ  Ｃｏｍｐａｎｙから市販されている。
【００３５】
ＨＳＭ−８２２−３  ポリオール（ＨＳＭ）は、１つの脂肪族基及び１つの芳香族基を有するポリエステルポリオールであり、Ｘｕｃｈｕａｎ  Ｃｈｅｍｉｃａｌ  （Ｓｕｚｈｏｕ）  Ｃｏ．，Ｌｔｄから市販されている。
【００３６】
ＸＣＰ−９４０ＡＤ  ポリオール（ＸＣＰ）は、１つの脂肪族基及び１つの芳香族基を有するポリエステルポリオールであり、Ｘｕｃｈｕａｎ  Ｃｈｅｍｉｃａｌ  （Ｓｕｚｈｏｕ）Ｃｏ．，Ｌｔｄから市販されている。
【００３７】
ＢＥＳＴＥＲ（商標）１２７  ポリオール（ＢＥＳＴＥＲ  １２７）は、１つの脂肪族基を有するが芳香族基を有しないポリエステルポリオールであり、Ｔｈｅ  Ｄｏｗ  Ｃｈｅｍｉｃａｌ  Ｃｏｍｐａｎｙから市販されている。
【００３８】
ＢＥＳＴＥＲ（商標）２６４  ポリオール（ＢＥＳＴＥＲ  ２６４）は、１つの脂肪族基を有するが芳香族基を有しないポリエステルポリオールであり、Ｔｈｅ  Ｄｏｗ  Ｃｈｅｍｉｃａｌ  Ｃｏｍｐａｎｙから市販されている。
【００３９】
ポリエーテルポリオール：
ＶＯＲＡＮＯＬ（商標）ＣＰ７５０  ポリオール（ＣＰ７５０）は、ポリエーテルポリオールであり、Ｔｈｅ  Ｄｏｗ  Ｃｈｅｍｉｃａｌ  Ｃｏｍｐａｎｙから市販されている。
【００４０】
ＶＯＲＡＮＯＬ（商標）２１２０  ポリオール（ＶＯＲＡＮＯＬ  ２１２０）は、ポリエーテルポリオールであり、Ｔｈｅ  Ｄｏｗ  Ｃｈｅｍｉｃａｌ  Ｃｏｍｐａｎｙから市販されている。
【００４１】
ＶＯＲＡＮＯＬ（商標）ＷＤ２１３９  ポリオール（ＷＤ２１３９）は、ポリエーテルポリオールであり、Ｔｈｅ  Ｄｏｗ  Ｃｈｅｍｉｃａｌ  Ｃｏｍｐａｎｙから市販されている。
【００４２】
ＶＯＲＡＮＯＬ（商標）Ｖ１０１０  ポリオール（Ｖ１０１０）は、ポリエーテルポリオールであり、Ｔｈｅ  Ｄｏｗ  Ｃｈｅｍｉｃａｌ  Ｃｏｍｐａｎｙから市販されている。
【００４３】
ＣＡＲＢＯＷＡＸ（商標）ポリエチレングリコール  １０００（ＰＥＧ  １０００）は、ポリエーテルポリオールであり、Ｔｈｅ  Ｄｏｗ  Ｃｈｅｍｉｃａｌ  Ｃｏｍｐａｎｙから市販されている。
【００４４】
ＴＥＲＡＴＨＡＮＥ（商標）ＰＴＭＥＧ  ２０００  ポリオール（ＰＴＭＥＧ  ２０００）は、ポリエーテルポリオールであり、Ｉｎｖｉｓｔａ  Ｃｏｍｐａｎｙから市販されている。
【００４５】
架橋剤：
ＣＲ３Ａ架橋剤（ＣＲ３Ａ）は、Ｔｈｅ  Ｄｏｗ  Ｃｈｅｍｉｃａｌ  Ｃｏｍｐａｎｙから市販されている親水性改変されたポリイソシアネート架橋剤である。
【００４６】
その他：
ＲＨＯＤＡＣＡＬ（商標）ＤＳ−４  界面活性剤（ＤＳ−４）は、Ｒｈｏｄｉａ  Ｃｏｍｐａｎｙから市販されている、２４％固形分を有する陰イオン性界面活性剤である。
【００４７】
１，２−プロパンジアミン（ＰＤＡ）は、Ｓｉｇｍａ−Ａｌｄｒｉｃｈ  Ｃｏｍｐａｎｙから市販されているジアミンである。
【００４８】
ＩＩ．試験方法
１．接着力（ＢＳ）
本発明の積層体を、Ｔ字剥離試験のために、Ｉｎｓｔｒｏｎ  Ｃｏｒｐｏｒａｔｉｏｎから入手可能な５９４０シリーズシングルコラム卓上システムを使用して、２５０ｍｍ／分のクロスヘッド速度で幅１５ｍｍの条片に切断した。試験中、各条片の末端を指で少し引っ張って、該末端が剥離方向に９０度に保たれるようにした。各試料につき３つの条片を試験し、平均値を計算した。結果をＮ／１５ｍｍの単位で示した。値が高いほど、接着力が高い。
【００４９】
２．ヒートシール力（ＨＳ）
積層体を、Ｂｒｕｇｇｅｒ  Ｃｏｍｐａｎｙから入手可能なＨＳＧ−Ｃヒートシール機を使用して、１４０℃のシール温度及び３００Ｎの圧力で１秒間シートヒールした後、冷まして、ヒートシール力試験のために、Ｉｎｓｔｒｏｎ  Ｃｏｒｐｏｒａｔｉｏｎから入手可能な５９４０シリーズシングルコラム卓上システムを使用して、２５０ｍｍ／分のクロスヘッド速度で幅１５ｍｍの条片に切断した。各試料につき３つの条片を試験し、平均値を計算した。結果をＮ／１５ｍｍの単位で示した。値が高いほど、ヒートシール力が高い。
【００５０】
３．摩擦係数（ＣＯＦ）
積層体を、５０℃の炉に４８時間入れた後、取り出し、冷まして、６４ｍｍ×６４ｍｍ及び１０ｃｍ×１０ｃｍの小片に切断した。６４ｍｍ×６４ｍｍの小片をスライダー上に貼り付け、１０ｃｍ×１０ｃｍの小片をＧｕａｎｇｚｈｏｕ  Ｂｉａｏｊｉ  Ｐａｃｋａｇｉｎｇ  Ｅｑｕｉｐｍｅｎｔ  Ｃｏ．，Ｌｔｄ．から入手可能なＧＭ−１摩擦係数試験機（ＧＭ−１試験機）のプラットフォーム上に貼り付け、両方の小片のポリエチレン側を互いに向かい合わせた。ＧＭ−１試験機を試験前に較正した。各試料につき３対の小片（一方は６４ｍｍ×６４ｍｍの小片、他方は１０ｃｍ×１０ｃｍの小片）を試験し、平均値を計算した。結果を純数として報告した。値が低いほど、ＣＯＦ性能が高い。
【００５１】
ＩＩＩ．実施例
１．本発明ポリウレタン分散液１〜５（ＰＵ１〜５）及び比較ポリウレタン分散液６〜１１（比較ＰＵ６〜１１）の調製
【００５２】
イソシアネートをポリオール混合物に添加し、混合物が理論イソシアネート基（ＮＣＯ）含有量に達し、ポリウレタンプレポリマーが作製されるまで、６５〜９０℃で４〜５時間反応させた。このポリウレタンプレポリマーをプラスチック瓶に入れ、このプラスチック瓶にＲＨＯＤＡＣＡＬ  ＤＳ−４界面活性剤を２０００〜３０００ｒｐｍで１〜３分間撹拌しながら添加した。撹拌しながら、５℃のＤＩ水を同じ瓶に添加して、均一分散液を作製した。次いで、１，２−プロパンジアミン（ＰＤＡ）水溶液（２０％）をこの分散液に１０００〜１５００ｒｐｍで１５〜３０分間撹拌しながら緩徐に添加して、ポリウレタン分散液を作製した。各ＰＵ分散液の構成成分を表１に詳細に列挙した。
【００５３】
【表１】
0006405452.tif 000002
【００５４】
２．ポリウレタン接着剤組成物及び積層体の調製
上記のポリウレタン分散液を各々、ＰＵ分散液の総重量に基づいて２重量％のＣＲ３Ａ架橋剤と１５分間混合して、ポリウレタン接着剤組成物を作製した。ポリウレタン接着剤組成物を、ポリエチレンテレフタレート（ＰＥＴ）裏当てＡｌ箔に適用し、炉内で、８０℃で４０秒間乾燥させた後、炉から取り出し、Ｃｈｅｍｉｎｓｔｒｕｍｅｎｔｓ，Ｉｎｃから入手可能なＨＬ−１０１積層機を使用して、４０ｕｍ厚のＰＥフィルムで被覆した（または積層した）。Ａｌ箔−ポリウレタン接着剤組成物−ＰＥフィルム積層体を５０℃で４８時間硬化し、試験した。
【００５５】
ＩＶ．結果
【００５６】
【表２】
0006405452.tif 000003
【００５７】
比較ＰＵ６は、非推奨ポリエステルポリオール（１つの脂肪族基を有するが芳香族基を有しないポリエステルポリオール）の反応生成物であり、不十分なポリエーテル濃度であった。比較ＰＵ７は、非推奨ポリエステルポリオール（１つの脂肪族基を有するが芳香族基を有しないポリエステルポリオール）を使用した。比較ＰＵ８は、ＰＵ１〜５と比較してより高いイソシアネートを使用した。比較ＰＵ９は、ＰＵ１〜５と比較して高いポリエーテルポリオールを使用し、かついかなるポリエステルポリオールも使用しなかった。比較ＰＵ１０は、高及び非推奨ポリエステルポリオール（１つの脂肪族基を有するが芳香族基を有しないポリエステルポリオール）を使用し、不十分なポリエーテルポリオールであった。一方で、比較ＰＵ１１は、非推奨イソシアネート、及びＰＵ１〜５と比較してより高いポリエステルポリオールを使用した。これらすべての比較ポリウレタン分散液は、比較ポリウレタン接着材組成物（接着剤）になったときに、発明ポリウレタン分散液、即ち、ＰＵ１〜５で作製されたものと比較してより劣ったＢＳ、ＨＳ、及びＣＯＦを提供した。
【００５８】
これらの結果は、本発明、つまり、ポリウレタン接着剤組成物の構成成分及びそれらの濃度の重要な技術的特徴を示した。
本願発明には以下の態様が含まれる。
項１．
ポリウレタン分散液と、前記ポリウレタン分散液の総乾燥重量に基づいて、乾燥重量で、１．２％〜２０％のポリイソシアネート架橋剤と、を含むポリウレタン接着剤組成物であって、前記ポリウレタン分散液が、前記ポリウレタン分散液の総乾燥重量に基づいて、乾燥重量で、１０％〜４０％のモノマー性芳香族ジイソシアネートと、３０％〜６５％のポリエーテルポリオールと、少なくとも１つの芳香族基及び１つの脂肪族基を有する１５％〜３０％のポリエステルポリオールと、０．１％〜８％のポリアミンと、０．５％〜１０％のイオン性界面活性剤との反応生成物である、前記ポリウレタン接着剤組成物。
項２．
前記ポリオールが各々、５００〜４０００ｇ／ｍｏｌの分子量、及び１．８〜４の官能価を有する、項１に記載のポリウレタン接着剤組成物。
項３．
前記モノマー性芳香族ジイソシアネートが、メチレンジフェニルジイソシアネート、トルエンジイソシアネート、及びそれらの組み合わせから選択される、項１に記載のポリウレタン接着剤組成物。
項４．
前記モノマー性芳香族ジイソシアネートが、３００ｇ／ｍｏｌ未満の分子量を有する、項１に記載のポリウレタン接着剤組成物。
項５．
前記ポリエーテルポリオールが、ポリプロピレングリコール、ポリエチレングリコール、ポリブチレングリコール、ポリテトラメチレンエーテルグリコール、及びそれらの任意の組み合わせから選択される、項１に記載のポリウレタン接着剤組成物。
項６．
前記ポリエーテルポリオールが、ポリエチレングリコールと、ポリプロピレングリコール、ポリブチレングリコール、及びポリテトラメチレンエーテルグリコールのうちの少なくとも１つとの組み合わせである、項５に記載のポリウレタン接着剤組成物。
項７．
前記ポリエステルポリオールが、ジオールとジカルボン酸との縮合生成物である、項１に記載のポリウレタン接着剤組成物。
項８．
前記ジオールが、エチレングリコール、ブチレングリコール、ジエチレングリコール、トリエチレングリコール、ポリアルキレングリコール、１，２−プロパンジオール、１，３−プロパンジオール、１，３−ブタンジオール、１，４−ブタンジオール、１，６−ヘキサンジオール、ネオペンチルグリコール、及びそれらの任意の組み合わせから選択される、項７に記載のポリウレタン接着剤組成物。
項９．
前記ポリエステルポリオールが、ジオールと、トリオールと、ジカルボン酸との縮合生成物である、項７に記載のポリウレタン接着剤組成物。
項１０．
前記ポリエステルポリオールが、ジオールと、テトラオールと、ジカルボン酸との縮合生成物である、項７に記載のポリウレタン接着剤組成物。
項１１．
前記イオン性界面活性剤が、陰イオン性であり、スルホン酸塩、リン酸塩、カルボン酸塩、及びそれらの任意の組み合わせから選択される、項１に記載のポリウレタン接着剤組成物。
項１２．
前記イオン性界面活性剤が、ドデシルベンゼンスルホン酸ナトリウムである、項１１に記載のポリウレタン接着剤組成物。
項１３．
前記ポリアミンが、エチレンジアミン、１，２−及び１，３−ジアミノプロパン、１，４−ジアミノブタン、１，６−ジアミノヘキサン、イソホロンジアミン、ならびにそれらの任意の組み合わせから選択される、項１に記載のポリウレタン接着剤組成物。
項１４．
前記ポリイソシアネート架橋剤が、１，６−ヘキサメチレンジイソシアネート、１−イソシアナト−３−イソシアナトメチル−３，５，５−トリメチル−シクロヘキサン、４，４’−ジイソシアナトジシクロヘキシルメタン、ジ−イソシアナトメチル−シクロヘキサン、及びそれらの任意の組み合わせから選択されるモノマー性脂肪族ジイソシアネートのトリマーである、項１に記載のポリウレタン接着剤組成物。
項１５．
前記ポリイソシアネート架橋剤が親水性改変される、項１４に記載のポリウレタン接着剤組成物。